(57)【要約】【課題】排ガス経路下流部材において耐食性向上と加工性・低温靱性維持を同時に達成する。【解決手段】質量％で、Ｃ：０．０２％以下，Ｓｉ：１．０％以下，Ｍｎ：１．０％以下，Ｎｉ：０．１０〜０．８０％，Ｃｒ：９．０〜１５．０％，Ｔｉ：０．０５〜０．４０％，Ｃｕ：０．１０〜０．８０％，Ａｌ：０（無添加）〜０．１０％，Ｍｏ：０（無添加）〜０．３０％，Ｎｂ：０（無添加）〜０．０２％，Ｎ：０．０２％以下，Ｂ：０（無添加）〜０．０１％であり、Ｔｉ≧８（Ｃ＋Ｎ），Ｃｒ＋５（Ｎｉ＋Ｃｕ）≧１２，Ｃｒ−３（Ｎｉ＋Ｃｕ）≦１３の式をすべて満たし、残部がＦｅおよび不可避的不純物からなるフェライト系鋼板素材で構成されるエンジン排ガス経路下流部材。特に、センターパイプ，テールパイプ，マフラー等、片面が排ガスに曝され反対側の面が外気に曝される部材を提供する。【選択図】    なし【特許請求の範囲】
【請求項１】
質量％で、Ｃ：０．０２％以下，Ｓｉ：１．０％以下，Ｍｎ：１．０％以下，Ｎｉ：０．１０〜０．８０％，Ｃｒ：９．０〜１５．０％，Ｔｉ：０．０５〜０．４０％，Ｃｕ：０．１０〜０．８０％，Ａｌ：０（無添加）〜０．１０％，Ｍｏ：０（無添加）〜０．３０％，Ｎｂ：０（無添加）〜０．０２％，Ｎ：０．０２％以下，Ｂ：０（無添加）〜０．０１％であり、下記（１）〜（３）式をすべて満たし、残部がＦｅおよび不可避的不純物からなるフェライト系鋼板素材で構成されるエンジン排ガス経路下流部材。
Ｔｉ≧８（Ｃ＋Ｎ）  ……（１）
Ｃｒ＋５（Ｎｉ＋Ｃｕ）≧１２  ……（２）
Ｃｒ−３（Ｎｉ＋Ｃｕ）≦１３  ……（３）
【請求項２】
エンジン排ガス経路下流部材がセンターパイプまたはテールパイプである請求項１に記載の部材。
【請求項３】
エンジン排ガス経路下流部材がマフラーを構成する部材である請求項１に記載の部材。
【請求項４】
エンジン排ガス経路下流部材が、マフラーを構成する部材のうち片面が排ガスに曝され反対側の面が外気に曝される部材である請求項１に記載の部材。
【発明の詳細な説明】
【０００１】
【発明の属する技術分野】
本発明は、エンジン排ガス経路部材のうち使用温度が概ね４００℃以下である下流側の部材に関する。
【０００２】
【従来の技術】
自動車のエンジン排ガス経路は、一般的にエンジン側（上流側）から、エキゾーストマニホールド，フロントパイプ，触媒コンバーター，センターパイプ，マフラー，テールパイプで構成される。このうち、エキゾーストマニホールドやフロントパイプなどの上流部材は高温排ガスに曝されるため、特に高温強度と耐高温酸化性の優れた材料が使用される。
【０００３】
一方、センターパイプ，マフラー，テールパイプなど、概ね４００℃以下の温度で使用される下流側の部材では、排ガス結露水による「内面腐食」と、凍結防止剤付着による「外面腐食」が問題となる。このため、以前はアルミめっき鋼板が使用されていたが、近年ではより耐食性に優れるステンレス鋼板の使用が主流となっている。そのステンレス鋼種としては、１２Ｃｒ系で低Ｃ低Ｎ化を図ったＳＵＳ４１０Ｌや、１１Ｃｒ系でＣやＮを固定するＴｉを添加したＳＵＨ４０９Ｌなどのフェライト系鋼種が主に挙げられる。
【０００４】
しかし、これらの既存鋼種では内面腐食，外面腐食のいずれに対しても、まだ十分な耐久性を有しているとは言えない。そこで、耐食性を改善したフェライト系ステンレス鋼が種々開発されている。
【０００５】
【特許文献１】
特許第２５６２７４０号公報
【特許文献２】
特許第２５４３４４８号公報
【特許文献３】
特許第３２７６３０３号公報
【特許文献４】
特開平５−１２５４９１号公報
【特許文献５】
特開平１０−２０４５９０号公報
【特許文献６】
特開平１０−２０４５９１号公報
【０００６】
【発明が解決しようとする課題】
これらの特許文献に開示される鋼の中には、１５％以下のＣｒレベルにおいて排ガス経路下流側の部材に要求される耐食性を具備するものもあると考えられる。
しかし近年、自動車エンジンの排ガス経路部材は、性能向上や省スペース化、さらには意匠性向上などのために非常に厳しい加工を施して複雑な形状に成形される場合が多くなってきた。このため、素材鋼板にとっては加工性および低温靱性に対する要求が従来よりも一層厳しくなっている。
【０００７】
発明者らは上記特許文献に紹介されている開発鋼について詳細に調査したところ、排ガス経路下流部材に要求される「耐食性」と「加工性・低温靱性」の両方を同時に高レベルに具備するものは見当たらなかった。これらの開発鋼は主として耐食性の改善に注力されており、その処方によって生じる加工性や低温靱性の低下を十分回復させる方法は見出されていないのが現状である。あるいは、そもそも加工性や低温靱性の改善については特に意図されていなかったことも考えられる。いずれにしても、「加工性・低温靱性」を高レベルに維持しながら「耐食性」の改善を図ることは容易でないことがわかる。
【０００８】
本発明は、排ガス経路下流部材に要求される「耐食性」、すなわち、排ガス結露水による「内面腐食」と凍結防止剤付着による「外面腐食」の両方に対する抵抗力を十分に具備するとともに、「加工性」および「低温靱性」を高いレベルに維持した鋼板素材からなり、従来のＳＵＳ４１０ＬやＳＵＨ４０９Ｌを素材に用いた場合と比べても製造コストの大幅な上昇を伴わない排ガス経路下流部材を提供することを目的とする。
【０００９】
【課題を解決するための手段】
発明者らは種々検討の結果、鋼の成分組成を以下に示すように厳しく規制することで「耐食性」の改善と「加工性・低温靱性」の維持が安定的に再現性良く実現できることを見出した。すなわち、上記目的は、質量％で、Ｃ：０．０２％以下，Ｓｉ：１．０％以下，Ｍｎ：１．０％以下，Ｎｉ：０．１０〜０．８０％，Ｃｒ：９．０〜１５．０％，Ｔｉ：０．０５〜０．４０％，Ｃｕ：０．１０〜０．８０％，Ａｌ：０（無添加）〜０．１０％，Ｍｏ：０（無添加）〜０．３０％，Ｎｂ：０（無添加）〜０．０２％，Ｎ：０．０２％以下，Ｂ：０（無添加）〜０．０１％であり、下記（１）〜（３）式をすべて満たし、残部がＦｅおよび不可避的不純物からなるフェライト系鋼板素材で構成されるエンジン排ガス経路下流部材によって達成される。
Ｔｉ≧８（Ｃ＋Ｎ）  ……（１）
Ｃｒ＋５（Ｎｉ＋Ｃｕ）≧１２  ……（２）
Ｃｒ−３（Ｎｉ＋Ｃｕ）≦１３  ……（３）
【００１０】
ここで、（１）〜（３）式の元素の箇所にはその元素の含有量を質量％で表した値が代入される。エンジン排ガス経路下流部材とは、エンジン排ガス経路を構成する部材のうち、使用時の材料温度が概ね４００℃以下である下流側の部材をいう。
【００１１】
また、本発明では、上記部材としてセンターパイプまたはテールパイプを提供する。さらに、上記部材としてマフラーを構成する部材に使用されるものを提供する。特に、マフラーを構成する部材のうち片面が排ガスに曝され反対側の面が外気に曝される部材を提供する。
【００１２】
【発明の実施の形態】
各合金元素の限定理由は以下のとおりである。
ＣおよびＮは、一般にはクリープ強さ，クリープ破断強さ等の高温強度向上に有効である。しかし、フェライト系鋼においてはＣ，Ｎ含有量が多いと低温靱性が劣化する。この場合、炭窒化物として安定化させるためにＴｉ添加量を増加する必要があり鋼材コストが上昇する。一方で、Ｃ，Ｎの大幅な低減を図るには製鋼への負担が過大となり、逆にコスト増を招く。種々検討の結果、本発明ではＣ，Ｎとも、０．０２質量％までの含有が許容される。
【００１３】
Ｓｉは、脱酸剤として必要であり、高温酸化特性の改善に非常に有効である。
しかし、多量の添加は鋼を硬化させ加工性の低下を招く。排ガス経路下流部材に必要な耐高温酸化性を付与し、かつ優れた加工性を維持するには、Ｓｉは１．０質量％以下の範囲で含有させるのがよい。
【００１４】
Ｍｎは、過剰に添加すると鋼が硬質化し、低温靱性や加工性の低下を招くため、Ｍｎ含有量の上限を１．０質量％に規定した。
【００１５】
ＮｉとＣｕは、本発明において重要な元素である。すなわち、ＮｉとＣｕを複合添加することにより排ガス経路下流部材で問題となる内面腐食および外面腐食の両方に対して優れた耐食性を付与することができ、かつ、加工性・低温靱性を損なわないことが明らかになった。その効果を十分に得るために、Ｎｉ，Ｃｕともそれぞれ０．１０〜０．８０質量％の範囲で含有させる必要がある。ただし、後述のように、さらに（２）式および（３）式による規制を満たすことが必要である。
【００１６】
Ｃｒは、鋼の基本的な耐食性レベルを確保するために必須の元素であり、本発明の対象とする用途では少なくとも９．０質量％以上のＣｒ含有が必要である。しかし、多量のＣｒ含有は加工性の低下を招き、また鋼のコストを増大させるので１５．０質量％以下の範囲とする。
【００１７】
発明者らの検討の結果、内面腐食および外面腐食に対する高い抵抗力の付与と、加工性・低温靱性の高レベル維持を安定的に実現するためには、下記（２）式および（３）式の規定を満たす必要があることがわかった。
Ｃｒ＋５（Ｎｉ＋Ｃｕ）≧１２  ……（２）
Ｃｒ−３（Ｎｉ＋Ｃｕ）≦１３  ……（３）
排ガス経路下流部材に要求される耐食性（耐内面腐食・外面腐食の両方）を高レベルで安定して付与するには（２）式を満たす必要がある。加工性・低温靱性を安定して高レベルに維持するには（３）式を満たす必要がある。
【００１８】
Ｔｉは、ＣおよびＮを固定し、耐湿食性および溶接部の耐粒界腐食性を改善する。本発明では後述のようにＮｂ含有量を規制しているため、Ｔｉの添加が重要である。すなわち、上記特性を十分に得るために少なくとも０．０５質量％以上のＴｉ含有量が必要であり、かつ、下記（１）式を満たさなければならない。
Ｔｉ≧８（Ｃ＋Ｎ）  ……（１）
ただし、過剰のＴｉ添加は靱性を劣化させ、また、製品の表面性状にも悪影響を及ぼす。そこで、Ｔｉ含有量の上限は０．４０質量％に規定した。
【００１９】
Ａｌは、耐高温酸化性の改善に非常に有効であるが、本発明ではＡｌを含有させなくても排ガス経路下流部材に必要な耐高温酸化性が確保できるよう成分設計されている。過剰のＡｌ添加は加工性，溶接性，低温靱性を劣化させ、また、本発明ではＴｉおよびＳｉを添加することからＡｌによる脱酸も特に必要としない。Ａｌを含有させる場合は０．１０質量％以下の範囲で行う必要がある。
【００２０】
Ｍｏは、高温強度の上昇や耐食性の向上に有効であるが、多量の含有は鋼材の脆化を招く。また、Ｍｏは非常に高価な元素である。本発明ではＭｏを添加しなくても他の成分元素の含有量を適正化することにより十分な耐食性を確保することは可能であるが、Ｍｏ添加により成分設計の自由度は大きくなる。Ｍｏを含有させる場合は０．３０質量％以下の範囲で行うことが望ましい。
【００２１】
Ｎｂは、本来Ｔｉと同様に耐粒界腐食性等の改善に有効であり、また、高温強度の向上にも有効である。しかし、本発明では排ガス結露水による「孔食」を防止することが重要であり、孔食の起点となるＭｎＳ等の硫化物を減少させるためのＮｂの能力はＴｉに比べ弱い。このため、Ｔｉを添加する本発明ではＮｂによる内面腐食防止効果はあまり期待できない。また、排ガス経路下流部材に要求される程度の高温強度はＮｂ添加に頼らなくても確保できる。その一方で、Ｎｂは加工性・低温靱性にはマイナスに作用する。したがって、Ｎｂを添加する場合は０．０２質量％以下の範囲で行う必要がある。
Ｂは、高温強度や熱間加工性の改善に有効であるとともに、フェライト系鋼板の二次加工割れを改善する。本発明の成分系ではＢを添加しなくても良好な特性を呈するが、より高レベルで耐二次加工性を改善するためにＢ添加は効果的である。ただし、Ｂ添加量が多すぎるとホウ化物を生成し、却って低温靱性や耐食性を劣化させる恐れがある。このため、Ｂを添加する場合は０．０１質量％以下の範囲で行う必要がある。
【００２２】
一般的な不純物元素であるＰ，Ｓ，Ｏ，Ｚｎ，Ｓｎ，Ｐｂなどは、加工性や低温靱性を確保する点から可能な限り低減することが望ましい。具体的には最も緩い規制としてＰ：０．０４質量％以下，Ｓ：０．０３質量％以下，Ｏ：０．０２質量％以下，Ｚｎ：０．１０質量％以下，Ｓｎ：０．１０質量％以下，Ｐｂ：０．１０質量％以下とすることができる。実際の製造現場では目的とする品質に応じてさらに厳しい規制を設けることが望ましい。
【００２３】
以上の組成を有するフェライト系鋼板素材は、エンジン排ガス経路下流部材のうち、センターパイプまたはテールパイプに適している。これらの部材を得るには、例えば、板厚０．４〜１．５ｍｍ程度の冷延焼鈍済み鋼板をロール成形法によりパイプ状にしてＴＩＧ，プラズマ，高周波，レーザー等の溶接法により造管し、これを所定形状に加工する方法が採用できる。また、本発明鋼板はマフラー構成部材に適している。マフラーは一般的にアウターシェル，インナーシェル，トッププレート，セパレータ，エンドプレート等の部材から構成され、主として溶接により組み立てられる。このうちアウターシェル等、片面が排ガスに曝され反対側の面が外気に曝される部材に本発明鋼板を使用することが極めて効果的である。本発明鋼板は排ガス結露水による内部腐食と凍結防止剤付着による外面腐食の両方に対して高い抵抗力を有するからである。インナーシェル，セパレータ等、マフラー内部を構成する部材にも本発明鋼板を使用すると全体として非常に耐久性の高いマフラーが得られる。本発明鋼板は加工性が良好であるからマフラーの設計自由度も向上する。
【００２４】
【実施例】
表１に示す化学組成の鋼板を製造して、耐食性，加工性，低温靱性を評価した。
各鋼を真空溶解炉で溶製し、熱間鍛造→熱間圧延→冷間圧延→焼鈍（９００〜１０００℃×１分）を経て板厚１．５ｍｍの冷延焼鈍板を得た。この鋼板から各種試験片を作製した。
【００２５】
【表１】
2004250761.tif 000002
【００２６】
耐食性について、耐塩害腐食性，耐湿食性，耐粒界腐食性で評価した。このうち耐塩害腐食性は外面腐食、耐湿食性は内面腐食、耐粒界腐食性は主として内面腐食に対する抵抗力をそれぞれ評価するものである。
耐塩害腐食性は、乾湿複合サイクル試験で調べた。すなわち、＃４００乾式研摩仕上の試験片（５０×１２０ｍｍ）を用意し、「塩水噴霧（５％食塩水，３５℃×１５分）→乾燥（相対湿度２０〜３０％，６０℃×１時間）→湿潤（相対湿度９０〜９５％，５０℃×３時間）」を１サイクルとして３０サイクルを繰り返し、試験後の試験片表面における最大侵食深さを光学顕微鏡を用いた焦点深度法にて測定した。最大侵食深さが０．３ｍｍ以下を合格、０．３ｍｍ超えを不合格と判定した。
【００２７】
耐湿食性は、＃４００乾式研摩仕上の試験片（５０×１２０ｍｍ）を用意し、下記組成の模擬凝縮水（ｐＨ：８．０〜８．５）中に試験片の約１／２の部分を浸漬する半浸漬状態にて、「煮沸×４時間→自然冷却後室温保持×２０時間」を１サイクルとして３０サイクルを繰り返し、試験後の試験片表面における最大侵食深さを光学顕微鏡を用いて測定した。最大侵食深さが０．３ｍｍ以下を合格、０．３ｍｍ超えを不合格と判定した。
＜模擬凝縮水組成（ｐｐｍ）＞
ＳＯ３２−：３０００，ＳＯ４２−：７０００，ＣＯ３２−：２０００，Ｃｌ−：１０００，ＨＣＯ３−：２０００
【００２８】
耐粒界腐食性は、マフラーのＭＡＧ溶接部を含む試験片を３００℃×１０時間加熱した後に、ＪＩＳ  Ｇ  ０５７２に準拠したシュトラウス試験（６０℃）を行い、試験後に溶接部を含む断面について組織観察を行い、粒界腐食が認められないものを合格、認められるものを不合格と判定した。
【００２９】
加工性は、ＪＩＳ  １３Ｂ号引張試験片（引っ張り方向が圧延方向に４５°方向）を用いて、ＪＩＳ  Ｚ  ２２４１の引張試験を行い、突き合わせ伸びにて評価した。当該伸びが３４％以上を合格、それ未満を不合格と判定した。
【００３０】
低温靱性は、板幅１．５ｍｍのサブサイズ試験片（衝撃方向が圧延方向に平行）を用い、ＪＩＳ  Ｚ  ２２４２のシャルピー衝撃試験を行い、エネルギー遷移温度が−７５℃以下を合格、それより高いものを不合格と判定した。
これらの結果を表２にまとめてある。表２中、○印は合格、×印は不合格を意味する。
【００３１】
【表２】
2004250761.tif 000003
【００３２】
表２から判るように、本発明で規定する化学組成を有するものは、耐塩害腐食性，耐湿食性，耐粒界腐食性が良好であり、かつ、加工性・低温靱性も十分に高く維持された。これに対し、比較鋼Ｎｏ．１０はＮｉとＣｕが不足し（２）式を満たさないため耐食性に劣った。Ｎｏ．１１はＣｕが少なすぎるため耐食性が悪かった。Ｎｏ．１２はＴｉ無添加でＮｂを多く含むため加工性および低温靱性に劣った。Ｎｏ．１３はＣｒが多すぎ（３）式を満たさないため加工性および低温靱性が悪かった。Ｎｏ．１４はＮｉが多すぎるため加工性に劣った。Ｎｏ．１５はＣｕとＮｂが多すぎるため加工性に劣った。Ｎｏ．１６はＭｏとＮｂが多すぎるため加工性および低温靱性に劣った。Ｎｏ．１７はＡｌが多すぎるため加工性および低温靱性が悪かった。Ｎｏ．１８はＴｉが少なすぎるため耐粒界腐食性に劣った。Ｎｏ．１９はＮｂが多すぎるため加工性および低温靱性が悪かった。Ｎｏ．２０は（２）式を満たすようＣｒを多く含有しているので耐食性は良好であったが、ＮｉとＣｕが不足し（３）式を満たさないため加工性および低温靱性が悪かった。
【００３３】
【発明の効果】
以上のように、本発明ではエンジンの排ガス経路下流部材として望まれる高耐食性（耐内面腐食と耐外面腐食）を付与し、かつ、加工性・低温靱性をも高レベルに維持する手法を確立した。特に、そのような「解」をＣｒレベルが９．０〜１５．０％でかつ特殊な元素を添加しない組成域において見出した点に意義が大きい。従来、このような高耐食性と加工性・低温靱性を安定的に両立させる手段は未解決であったところ、本発明は、自動車エンジンの排ガス系統において、耐久性向上と、良好な加工性によってもたらされる設計自由度の向上、さらに、当該部材の低コスト化に寄与するものである。